(57)【要約】【課題】溶融ガラスの流下量が幅方向で不足する事態を可及的に防止して、製品部分の厚み寸法のばらつきを抑制する。【解決手段】本発明に係るガラス物品の製造装置は、オーバーフロー溝３と、オーバーフロー溝３から溢れ出た溶融ガラスＧｍが流下する一対の流下壁４と、各流下壁４の幅方向両端部に設けられ溶融ガラスＧｍの流下を案内する合計で二対のガイド部８とを備え、一対の流下壁４は、下方に延びる一対の第一流下面６と、第一流下面６の下方に位置し、下方に向かうにつれて互いに接近して下端で合流する逆斜面である一対の第二流下面７とを有する。各ガイド部８は、第一流下面６の幅方向端部６ａとつながり、第一流下面６からその幅方向に遠ざかる向きに上り勾配となる第一斜面９を有する。【選択図】図４
2019112255.tif 000002
【特許請求の範囲】
【請求項１】
樋形状をなし溶融ガラスが溢れ出るオーバーフロー溝と、前記オーバーフロー溝から溢れ出た前記溶融ガラスが流下する一対の流下壁と、前記各流下壁の幅方向両端部に設けられ前記溶融ガラスの流下を案内する合計で二対のガイド部とを備え、
前記一対の流下壁は、前記オーバーフロー溝が設けられた上端面に隣接し下方に延びる一対の第一流下面と、前記第一流下面の下方に位置し、下方に向かうにつれて互いに接近して下端で合流する逆斜面である一対の第二流下面とを有する、ガラス物品の製造装置であって、
前記各ガイド部は、前記第一流下面の幅方向端部とつながり、前記第一流下面から幅方向に遠ざかる向きに上り勾配となる第一斜面を有することを特徴とするガラス物品の成形装置。
【請求項２】
前記ガイド部は、前記第一流下面に対して立設したガイド面をさらに有し、
前記第一斜面は、前記ガイド面と前記第一流下面とをつなぐ、一定の幅方向寸法及び前記第一流下面に対する一定の傾斜角を有するバンク面である請求項１に記載のガラス物品の製造装置。
【請求項３】
前記第一斜面は、前記溶融ガラスの流下方向に見た場合に凹状に湾曲した断面形状を有する凹曲面である請求項１に記載のガラス物品の製造装置。
【請求項４】
前記各ガイド部は、前記上端面と前記第一斜面とを接続する接続面をさらに有する請求項１に記載のガラス物品の製造装置。
【請求項５】
前記接続面は、下方に向かうにつれて前記上り勾配が増加する上り勾配増加面である請求項４に記載のガラス物品の製造装置。
【請求項６】
前記各ガイド部は、前記第二流下面の幅方向両端部とつながり、前記第二流下面に対し上り勾配となる第二斜面をさらに有する請求項１〜４の何れか一項に記載のガラス物品の製造装置。
【請求項７】
前記第一斜面と前記第二斜面とが、前記溶融ガラスの流下方向に沿って連続して設けられ互いにつながっている請求項６に記載のガラス物品の製造装置。
【請求項８】
前記第一斜面と前記第二斜面とが、幅方向に見た場合に凸状に湾曲した断面形状をなす凸面部を介してつながっている請求項７に記載のガラス物品の製造装置。
【請求項９】
少なくとも前記第一斜面と、前記第一流下面とが、白金または白金合金により被覆されている請求項１〜８の何れか一項に記載のガラス物品の製造装置。
【請求項１０】
樋形状をなし溶融ガラスが溢れ出るオーバーフロー溝と、前記オーバーフロー溝から溢れ出た前記溶融ガラスが流下する一対の流下壁と、前記各流下壁の幅方向両端部に設けられ前記溶融ガラスの流下を案内する合計で二対のガイド部とを備え、
前記一対の流下壁は、前記オーバーフロー溝が設けられた上端面に隣接し下方に延びる一対の第一流下面と、前記第一流下面の下方に位置し、下方に向かうにつれて互いに接近して下端で合流する逆斜面である一対の第二流下面とを有する製造装置を用いて、ガラス物品を製造するガラス物品の製造方法であって、
前記各ガイド部は、前記第一斜面の幅方向端部とつながり、前記第一流下面からその幅方向に遠ざかる向きに上り勾配となる第一斜面を有し、
前記オーバーフロー溝から前記溶融ガラスを溢れ出させて、前記溶融ガラスが前記第一斜面と接しながら流下するようにした、ガラス物品の製造方法。
【請求項１１】
前記第一斜面の前記上り勾配を７５°以上でかつ８５°以下に設定した状態で、３０００ｄＰａ・ｓ以上でかつ１００００ｄＰａ・ｓ以下に調整した前記溶融ガラスを前記オーバーフロー溝から溢れ出させる請求項１０に記載のガラス物品の製造方法。
【請求項１２】
前記第一斜面の前記上り勾配を５°以上でかつ１５°以下に設定した状態で、１００ｄＰａ・ｓ以下に調整した前記溶融ガラスを前記オーバーフロー溝から溢れ出させる請求項１０に記載のガラス物品の製造方法。
【発明の詳細な説明】
【技術分野】
【０００１】
本発明は、ガラス物品の製造装置及び製造方法に関し、特に成形体の溶融ガラス流下面を改良することで、ガラスリボンの厚み寸法分布を改善するための技術に関する。
【背景技術】
【０００２】
周知のように、液晶ディスプレイ、プラズマディスプレイ、有機ＥＬディスプレイなどのフラットパネルディスプレイ（ＦＰＤ）用のガラス基板や、有機ＥＬ照明用のカバーガラスに代表されるように、各種分野に利用される薄板ガラスには、表面欠陥やうねりに対して厳しい製品品位が要求される場合がある。
【０００３】
そこで、この種の薄板ガラスの製造方法としては、平滑で欠陥のないガラス表面を得るために、オーバーフローダウンドロー法が多く利用されている。
【０００４】
ここで、オーバーフローダウンドロー法による成形を実施する装置としては、例えば特許文献１に記載のように、溶融ガラスが溢れ出るオーバーフロー溝と、オーバーフロー溝から溢れ出た溶融ガラスを流下させる一対の流下壁とを備えた成形体が一般的である。ここで、各流下壁は、垂直方向に延伸する垂直面部と、垂直面部とその下端で連続し、下方に向かうにつれて互いに接近する向きに傾斜して各々の下端で合流する逆斜面部とを有する。また、流下壁（垂直面部、逆斜面部）の幅方向両端部には、特許文献２に記載のように、流下壁から垂直に立設し、流下中の溶融ガラスの流路幅を規定して、溶融ガラスの流下を案内するためのガイド面が設けられている。
【先行技術文献】
【特許文献】
【０００５】
【特許文献１】特開２０１３−１８４８７６号公報
【特許文献２】特開２０１７−８８４４６号公報
【発明の概要】
【発明が解決しようとする課題】
【０００６】
ところで、上述のように、流下壁の幅方向両端部にガイド面が設けられている場合、例えば、ガイド面に対する溶融ガラスの濡れ性が比較的高いと、流下中の溶融ガラスが、ガイド面へ濡れ伝わって表面張力により引き上げられ、幅方向端部に偏ることがある（図６）。上述のように、溶融ガラスの引き上げが生じると、引き上げられた分だけ溶融ガラスの流下量が部分的に不足する領域が発生する。これでは、成形の結果得られるガラスリボンの製品部分に、所望の厚み寸法よりも小さい部分が残り、結果、製品の厚み寸法が幅方向でばらつくおそれが生じる。
【０００７】
以上の事情に鑑み、本発明では、溶融ガラスの流下量が幅方向で不足する事態を可及的に防止して、製品部分の厚み寸法のばらつきを抑制することを、解決すべき技術課題とする。
【課題を解決するための手段】
【０００８】
前記課題の解決は、本発明に係るガラス物品の製造装置により達成される。すなわち、この製造装置は、樋形状をなし溶融ガラスが溢れ出るオーバーフロー溝と、オーバーフロー溝から溢れ出た溶融ガラスが流下する一対の流下壁と、各流下壁の幅方向両端部に設けられ溶融ガラスの流下を案内する合計で二対のガイド部とを備え、一対の流下壁は、オーバーフロー溝が設けられた上端面に隣接し下方に延びる一対の第一流下面と、第一流下面の下方に位置し、下方に向かうにつれて互いに接近して下端で合流する逆斜面である一対の第二流下面とを有する、ガラス物品の製造装置であって、各ガイド部は、第一流下面の幅方向端部とつながり、第一流下面からその幅方向に遠ざかる向きに上り勾配となる第一斜面を有する点をもって特徴付けられる。
【０００９】
このように、本発明に係る製造装置では、流下壁のうちオーバーフロー溝から溢れ出た溶融ガラスが流下を開始した直後に接触する第一流下面とその幅方向両端に位置するガイド部とに着目し、この第一流下面の幅方向端部に、第一流下面から幅方向に遠ざかる向きに上り勾配となる第一斜面を設けた。これにより、ガイド部に対する溶融ガラスの引き上げ状態が変化し、例えば第一斜面上の溶融ガラスの厚み方向寸法が均される。よって、従来のように、引き上げにより極端に厚み寸法の大きな部分と小さな部分が生じる事態が可及的に防止され、成形されるガラスリボンの製品部分に、相対的に厚み寸法の小さい部分が残る事態を回避することが可能となる。
【００１０】
また、本発明に係る製造装置においては、ガイド部が、第一流下面に対して立設したガイド面をさらに有し、第一斜面は、ガイド面と第一流下面とをつなぐ、一定の幅方向寸法及び第一流下面に対する一定の傾斜角を有するバンク面であってもよい。あるいは、第一斜面が、溶融ガラスの流下方向に見た場合に凹状に湾曲した断面形状を有する凹曲面であってもよい。
【００１１】
このように第一斜面を、一定の幅方向寸法及び一定の傾斜角を有するバンク面とするのであれば、比較的容易に第一斜面を第一流下面上に設けることができる。あるいは、第一斜面を上述のように凹状に湾曲した凹曲面とすることによって、第一斜面上における溶融ガラスの厚み方向寸法をより均等にすることができる。
【００１２】
また、本発明に係る製造装置においては、各ガイド部が、上端面と第一斜面とを接続する接続面をさらに有してもよい。また、この場合、接続面は、例えば下方に向かうにつれて上り勾配が増加する上り勾配増加面であってもよい。
【００１３】
このように、オーバーフロー溝が開口する上端面と第一斜面とを接続する接続面をさらに設けることで、溶融ガラスの第一斜面上への流入状態を調整することができる。例えば上述のように、接続面を、下方に向かうにつれて上り勾配が増加する上り勾配増加面とした場合には、オーバーフロー溝から溢れ出た直後の溶融ガラスはまず第一流下面と平行ないし平行に近い面（上り勾配像下面の上端部）上に流入し、次第に上り勾配となって第一斜面上へと案内される。これにより、溶融ガラスを円滑に第一斜面上へと案内して、溶融ガラスの流下開始時の乱れを抑制することが可能となる。
【００１４】
また、本発明に係る製造装置においては、各ガイド部が、第二流下面の幅方向両端部とつながり、第二流下面に対し上り勾配となる第二斜面をさらに有してもよい。
【００１５】
このように、第一流下面の下方に位置する第二流下面の幅方向端部にも、第一流下面に対し上り勾配となる第二斜面を設けた。これにより、第二流下面に到達した溶融ガラスに対して引き続き第一斜面と同様の作用（ガイド部に対する溶融ガラスの引き上げ状態が変化し、第二斜面上の溶融ガラスの厚み方向寸法が均される）を付与することができる。よって、下端で合流するまでの間、上述した作用を維持して、ガラスリボンの製品部分に、相対的に厚み寸法の小さい部分が残る事態をより確実に回避することが可能となる。
【００１６】
また、第二斜面を有する場合、本発明に係る製造装置においては、第一斜面と第二斜面とが、溶融ガラスの流下方向に沿って連続して設けられ互いにつながっていてもよい。また、この場合、第一斜面と第二斜面とが、幅方向に見た場合に凸状に湾曲した断面形状をなす凸面部を介してつながっていてもよい。
【００１７】
このように、第一流下面と第二流下面にそれぞれ第一斜面と第二斜面を設ける場合、双方の斜面同士を互いにつなげることで、好ましくは上述のように凸状に湾曲した形状をなす凸面部を介してつなげることで、第一斜面上を流下する溶融ガラスを円滑に第二斜面上に導入することができる。これにより、上述した第二斜面による作用を安定的に得ることが可能となる。
【００１８】
また、前記課題の解決は、本発明に係るガラス物品の製造方法によっても達成される。すなわち、この製造方法は、樋形状をなし溶融ガラスが溢れ出るオーバーフロー溝と、オーバーフロー溝から溢れ出た溶融ガラスが流下する一対の流下壁と、各流下壁の幅方向両端部に設けられ溶融ガラスの流下を案内する合計で二対のガイド部とを備え、一対の流下壁は、オーバーフロー溝が設けられた上端面に隣接し下方に延びる一対の第一流下面と、第一流下面の下方に位置し、下方に向かうにつれて互いに接近して下端で合流する逆斜面である一対の第二流下面とを有する製造装置を用いて、ガラス物品を製造するガラス物品の製造方法であって、各ガイド部は、第一斜面の幅方向端部とつながり、第一流下面からその幅方向に遠ざかる向きに上り勾配となる第一斜面を有し、オーバーフロー溝から溶融ガラスを溢れ出させて、溶融ガラスが第一斜面と接しながら流下するようにした点をもって特徴付けられる。
【００１９】
このように、本発明に係る製造方法においても、第一流下面から幅方向に遠ざかる向きに上り勾配となる第一斜面を設けるようにした。よって、上述のようにオーバーフロー溝から溢れ出た溶融ガラスが第一流下面の幅方向両端部に位置する第一斜面と接しながら流下することで、ガイド部に対する溶融ガラスの引き上げ状態が変化し、例えば第一斜面上の溶融ガラスの厚み方向寸法が均される。よって、従来のように、引き上げにより極端に厚み寸法の大きな部分と小さな部分が生じる事態が可及的に防止され、成形されるガラスリボンの製品部分に、相対的に厚み寸法の小さい部分が残る事態を回避することが可能となる。
【００２０】
また、本発明に係る製造方法においては、第一斜面の上り勾配を７５°以上でかつ８５°以下に設定した状態で、３０００ｄＰａ・ｓ以上でかつ１００００ｄＰａ・ｓ以下に調整した溶融ガラスを前記オーバーフロー溝から溢れ出させてもよい。
【００２１】
あるいは、第一斜面の上り勾配を５°以上でかつ１５°以下に設定した状態で、１００ｄＰａ・ｓ以下に調整した溶融ガラスをオーバーフロー溝から溢れ出させてもよい。
【００２２】
本発明者らが、本発明に係る第一斜面の上り勾配と溶融ガラスの粘度との関係について検証した結果、溶融ガラスの粘度域に応じて適切な上り勾配の範囲があることが判明した。具体的には、相対的に粘度が高い（３０００ｄＰａ・ｓ以上でかつ１００００ｄＰａ・ｓ以下の）溶融ガラスを使用する場合には、第一斜面の上り勾配を相対的に急に（７５°以上でかつ８５°以下に）設定することで、また相対的に粘度が低い（１００ｄＰａ・ｓ以下の）溶融ガラスを使用する場合には、第一斜面の上り勾配を相対的に緩やかに（５°以上でかつ１５°以下に）設定することで、上述した作用を効果的にかつ安定的に享受することが可能となる。
【発明の効果】
【００２３】
以上に述べたように、本発明によれば、溶融ガラスの流下量が幅方向で不足する事態を可及的に防止して、製品部分の厚み寸法のばらつきを抑制することが可能となる。
【図面の簡単な説明】
【００２４】
【図１】本発明の第一実施形態に係るガラス物品の製造装置の斜視図である。
【図２】図１に示す製造装置の正面図である。
【図３】図２に示す製造装置のＡ−Ａ断面図である。
【図４】図２に示す製造装置のＢ−Ｂ断面図である。
【図５】図２に示す製造装置の（ａ）Ｃ−Ｃ断面図と、（ｂ）Ｄ−Ｄ断面図である。
【図６】従来構成のガイド部を使用した場合における溶融ガラスの流下態様を模式的に描いた製造装置の要部横断面図である。
【図７】本発明の第二実施形態に係る製造装置の要部横断面図である。
【図８】本発明の第三実施形態に係る製造装置の要部横断面図である。
【図９】本発明の第四実施形態に係る製造装置の正面図である。
【図１０】図９に示す製造装置の（ａ）Ｅ−Ｅ断面図と、（ｂ）Ｆ−Ｆ断面図である。
【図１１】本発明の第五実施形態に係る製造装置の（ａ）Ｅ−Ｅ断面図と、（ｂ）Ｆ−Ｆ断面図である。
【図１２】本発明の第六実施形態に係る製造装置の正面図である。
【図１３】図１２に示す製造装置の（ａ）Ｅ−Ｅ断面図と、（ｂ）Ｆ−Ｆ断面図である。
【図１４】本発明の第七実施形態に係る製造装置の要部拡大縦断面図である。
【発明を実施するための形態】
【００２５】
以下、本発明に係る実施形態を添付図面に基づいて説明する。
【００２６】
（本発明の第一実施形態）
図１及び図２に示すように、本発明の第一実施形態に係るガラス物品の製造装置は、オーバーフローダウンドロー法による成形を実施するための成形体１を備えている。
【００２７】
成形体１は、製造されるガラス物品（ここでは板ガラス或いはガラスシート）の幅方向に対応する方向に長尺な形状をなす。成形体１の頂部には、鉛直上方を向く上端面２が設けられ、上端面２には、その長手方向（すなわち成形体１の幅方向）に沿って形成されたオーバーフロー溝３が形成されている。成形体１の幅方向と直交する方向、すなわちオーバーフロー溝３の短手方向の両側には、一対の流下壁４，４が設けられている。オーバーフロー溝３から溢れ出た溶融ガラスＧｍは、各流下壁４に沿って流下する。本実施形態では、図１に示すＸＹＺ直交座標系において、Ｘ方向及びＹ方向は水平方向であり、Ｚ方向が鉛直方向である。この場合、Ｘ方向が上記の「幅方向」となり、Ｙ方向が上記の「幅方向と直交する方向」となる。図２以降においても同様とする。
【００２８】
オーバーフロー溝３の幅方向一端側には、供給管５が接続されている。この供給管５を通じて、オーバーフロー溝３内に溶融ガラスＧｍが供給される。もちろん溶融ガラスＧｍの供給方法はこれに限定されず、例えば、オーバーフロー溝３の長手方向両端側から溶融ガラスＧｍを供給するようにしてもよい。
【００２９】
一対の流下壁４のそれぞれは、図３に示すように、第一流下面６と、第一流下面６の下方に位置する第二流下面７とを有する。第一流下面６，６は何れも、オーバーフロー溝３が設けられた上端面２と隣接し、互いに一定の距離を保った状態で下方に延びている。第二流下面７，７は、下方に向かうにつれて接近するよう互いに逆向きに傾斜しており、下端部７ａで合流している。この際、下端部７ａは、幅方向に延びる直線部で構成されている。第一流下面６，６は、本実施形態では、鉛直方向に延びているが、鉛直方向に対して多少の傾斜を有していてもよい。また、第二流下面７，７は、成形対象となるガラス物品（ここではガラスリボンＧｒ）の厚み寸法などに応じて所定の傾斜角に設定される。
【００３０】
成形体１の幅方向両端部には、各流下壁４を流下する溶融ガラスＧｍの幅方向両端部を案内する合計で二対（各流下壁４につき一対）のガイド部８，８が設けられている。各ガイド部８は、例えば図示は省略するが、ガイド部８に設けられた嵌合凹部を成形体１の幅方向端部に外側から嵌め込むことで、成形体１に固定されている。
【００３１】
ここで、各ガイド部８は、図１に示すように、第一流下面６の幅方向両端部６ａ，６ａとつながり、第一流下面６からその幅方向に遠ざかる向きに上り勾配となる第一斜面９，９を有する。本実施形態では第一斜面９，９は何れも、図４に示すように、第一流下面６の幅方向中央部６ｂ側から幅方向端部６ａ側に向かうにつれて一定の上り勾配となるように傾斜している。また、第一斜面９，９は共に第一流下面６の流下方向（ここではＺ方向）全域にわたって設けられており、各第一斜面９の第一流下面６に対する傾斜角θ１はその長手方向（ここではＺ方向）全域にわたって一定である。また、各第一斜面９の幅方向寸法Ｌ１もその長手方向全域にわたって一定である。この場合、第一斜面９，９は、乗り上げた溶融ガラスＧｍの幅方向外側への流動を規制するバンク面ともいえる。
【００３２】
なお、第一斜面９の傾斜角θ１は、使用する溶融ガラスＧｍの粘度に応じて設定するのがよい。一例として、粘度が３０００ｄＰａ・ｓ以上でかつ１００００ｄＰａ・ｓ以下を示す溶融ガラスＧｍをオーバーフロー溝３から溢れ出させる場合、第一斜面９の傾斜角θ１を７５°以上でかつ８５°以下に設定するのがよい。また、粘度が１００ｄＰａ・ｓ以下を示す溶融ガラスＧｍをオーバーフロー溝３から溢れ出させる場合、第一斜面９の傾斜角θ２を５°以上でかつ１５°以下に設定するのがよい。
【００３３】
なお、本発明に使用可能なガラスとしては、上述の範囲に粘度を設定できる限りにおいて特に制限されない。一例として、フッ素を実質的に含んでいない（例えばフッ素の含有比が質量％で０．１％以下の）リン酸塩系ガラスを挙げることができる。また、そのガラス組成は、例えば、質量％で、Ｐ2Ｏ5：２５〜６０％、Ａｌ2Ｏ3：２〜１９％、ＲＯ（ただしＲは、Ｍｇ、Ｃａ、Ｓｒ及びＢａから選択される少なくとも一種）：５〜４５％、ＺｎＯ：０〜１３％、Ｋ2Ｏ：８〜２０％、Ｎａ2Ｏ：０〜１２％、及びＣｕＯ：０．３〜２０％である。
【００３４】
また、各ガイド部８は、図１に示すように、第二流下面７の幅方向両端部７ｂとつながり、第二流下面７からその幅方向に遠ざかる向きに上り勾配となる第二斜面１０，１０を有する。本実施形態では、第二斜面１０，１０は何れも、図５（ａ）及び（ｂ）に示すように、第二流下面７の幅方向中央部７ｃ側から幅方向両端部７ｂ側に向かうにつれて一定の上り勾配となるように傾斜している。また、第二斜面１０，１０は共に第二流下面７の流下方向（ここではＺ方向）全域にわたって設けられており、各第二斜面１０の第二流下面７に対する傾斜角θ２はその長手方向（ここではＺ方向）全域にわたって一定である（図５（ａ）及び（ｂ）を参照）。一方で、第二斜面１０は、幅方向寸法Ｌ２が一定の幅寸法一定部１０ａ（図２を参照）と、幅方向寸法Ｌ２が下方に向かうにつれて一定の割合で減少する幅寸法減少部１０ｂ（図５（ａ）及び（ｂ）を参照）とからなる。この場合、第二斜面１０の幅方向寸法Ｌ２は第二流下面７の下端部７ａで零となり、第二流下面７の幅方向寸法は下端部７ａに近づくにつれて増加する。
【００３５】
また、第二斜面１０，１０は、図１及び図３に示すように、第一斜面９，９と屈曲部１１を介してつながっている。屈曲部１１の第一斜面側領域１１ａは第一斜面９と同一平面上にあり、屈曲部１１の第二斜面側領域１１ｂは第二斜面１０と同一平面上にある。
【００３６】
次に、以上のように構成された製造装置による板ガラスの製造方法を説明する。
【００３７】
まず図１及び図３に示すように、オーバーフロー溝３からその短手方向（Ｙ方向）両側に溶融ガラスＧｍを溢れ出させる。そして、溢れ出た溶融ガラスＧｍを一対の流下壁４，４上に供給し、各流下壁４をなす第一流下面６そして第二流下面７に沿って溶融ガラスＧｍを流下させる。このようにして一方の第二流下面７を流下した溶融ガラスＧｍと、他方の第二流下面７を流下した溶融ガラスＧｍはその下端部７ａで融合一体化され、一枚のガラスリボンＧｒとして連続的に成形される。
【００３８】
ここで、図６に示すように、ガイド部８が、従来の如く、第一流下面６に対して垂直に立設するガイド面８ａのみを有する場合、溶融ガラスＧｍの流下に伴い、第一流下面６の幅方向両端部６ａ，６ａに隣接して設けたガイド面８ａに溶融ガラスＧｍが引き上げられることがある。溶融ガラスＧｍの流下量は、目的とする成形品の諸元（例えば板ガラスの厚み寸法など）に応じて適正に管理されているため、上述のように、溶融ガラスＧｍの幅方向両端部にガイド面８ａによる引き上げ部Ｇｍ１が生じると、引き上げられた分だけ溶融ガラスＧｍの流下量が不足する領域Ｇｍ２が幅方向に発生する。これでは、成形の結果得られるガラスリボンＧｒの製品部分に、周囲に比べて厚み寸法の小さい部分が残るおそれがあり好ましくない。
【００３９】
これに対して、本発明に係る成形体１では、各ガイド部８に、第一流下面６の幅方向両端部６ａ，６ａとつながり、第一流下面６から幅方向に遠ざかる向きに上り勾配となる第一斜面９を設けるようにした（図４を参照）。これにより、上述のようにオーバーフロー溝３から溢れ出た溶融ガラスＧｍが第一流下面６の幅方向両端部６ａ，６ａに位置する第一斜面９，９と接しながら流下することで、ガイド部８に対する溶融ガラスＧｍの引き上げ状態が変化し、例えば第一斜面９上の溶融ガラスＧｍの厚み方向寸法が均される。よって、従来のように、引き上げにより極端に厚み寸法の大きな部分（引き上げ部Ｇｍ１）と小さな部分（流下量が不足する領域Ｇｍ２）が生じる事態が可及的に防止され、成形されるガラスリボンＧｒの製品部分に、相対的に厚み寸法の小さい部分が残る事態を回避することが可能となる。
【００４０】
以上、本発明の第一実施形態を説明したが、本発明に係るガラス物品の製造装置及び製造方法は、上記実施形態には限定されることなく、本発明の範囲内で種々の形態を採ることが可能である。
【００４１】
（本発明の第二実施形態）
図７は、本発明の第二実施形態に係る成形体２１をその幅方向に沿って切断した際の横断面図（ＸＹ断面図）を示している。図７に示すように、本実施形態に係る成形体２１は、第一実施形態とは異なる形状の第一斜面２２，２２をガイド部８に有する。詳述すると、この第一斜面２２は、溶融ガラスＧｍの流下方向（Ｚ方向）に見た場合に凹状に湾曲した断面形状（ＸＹ断面形状）をなしている。この場合、上り勾配は幅方向中央部６ｂ側から幅方向両端部６ａ側に向かうにつれて増大する。なお、第一実施形態で説明した要素と実質的に同じ要素については、第一実施形態の場合と同じ符号を付し、詳細な説明を省略する。後述する第三実施形態以降についても同様の扱いとする。
【００４２】
このように、第一斜面９を凹状に湾曲した断面形状にしても、溶融ガラスＧｍの極端な引き上げを抑制して、厚み方向寸法の分布をなだらかにすることが可能となる。
【００４３】
もちろん、第一斜面９（２２）の形状は任意であり、例えば図示は省略するが、第一流下面６の幅方向中央部６ｂ側から幅方向端部６ａ側に向かうにつれて断続的に上り勾配を有する形状をなすものであってもよい。あるいは、互いに異なる傾斜角を有する二種類の傾斜平面を幅方向につなげた形態としてもよく、上述した凹状湾曲面（例えば第二実施形態に係る第一斜面２２）と傾斜平面とを幅方向につなげた形態としてもよい。
【００４４】
また、何れも図示は省略するが、第一斜面９（２２）は、必ずしも第一流下面６の流下方向（Ｚ方向）全域にわたって設けなくともよく、必要に応じて、第一流下面６の流下方向の一部にのみ第一斜面９（２２）を設けてもよい。また、第一斜面９（２２）の第一流下面６に対する傾斜角θ１がその長手方向全域にわたって必ずしも一定でなくてもよく、例えば下方に向かうにつれて傾斜角θ１が減少するようにしてもよい。また、第一斜面９（２２）の幅方向寸法Ｌ１がその長手方向全域にわたって必ずしも一定でなくてよく、例えば図２に示す第二斜面１０と同様、相対的に上方に位置し、幅方向寸法Ｌ１が一定の幅寸法一定部と、相対的に下方に位置し、幅方向寸法Ｌ１が下方に向かうにつれて減少する幅寸法減少部とで第一斜面９（２２）を構成してもよい。
【００４５】
（本発明の第三実施形態）
図８は、本発明の第三実施形態に係る成形体３１の断面図を示している。この成形体３１は、第一流下面６に対して所定の傾斜角θ１（＜９０°）をなす第一斜面９と、第一斜面９とその幅方向外端部９ａでつながり、第一流下面６に対して垂直に立設するガイド面３２とをガイド部８に有する。
【００４６】
このように、第一斜面９の幅方向外端部９ａとつながるガイド面３２をさらに設けることで、第一斜面９上での溶融ガラスＧｍの流下量が多い場合であっても、流下量が多い状態を許容しつつ、溶融ガラスＧｍの幅方向端部における厚み方向寸法をできる限り均等にすることができる。
【００４７】
もちろん、この場合も、ガイド面３２と組み合わせる第一斜面９の形態は任意であり、例えば図７に示す形態の第一斜面２２とガイド面３２とを組み合わせてもよい。
【００４８】
（本発明の第四実施形態）
図９は、本発明の第四実施形態に係る成形体４１の正面図を示している。各ガイド部８は、上端面２と第一斜面９とを接続する接続面４２をさらに有する。この場合、接続面４２の上端部が成形体４１の上端面２の短手方向端部とつながっており、接続面４２の下端部が第一斜面９の上端部とつながっている。この接続面４２は、例えば図１０（ａ）及び（ｂ）に示すように、第一流下面６の幅方向中央部６ｂ側から幅方向端部６ａ側への上り勾配が、下方に向かうにつれて増加する上り勾配増加面となっている。接続面４２の第一流下面６に対する傾斜角θ３はその幅方向にわたって一定である。その一方で、この傾斜角θ３は下方に向かうにつれて増加し、その下端部で第一斜面９の傾斜角θ１と等しくなる。
【００４９】
また、接続面４２の幅方向寸法Ｌ３は、下方に向かうにつれて一定の割合で増加し（図１０（ａ）及び（ｂ）を参照）、その下端部で第一斜面９の幅方向寸法Ｌ１と等しくなる。なお、本実施形態では、接続面４２の幅方向寸法Ｌ３はその上端部において零であるが、上端部において一定の幅方向寸法Ｌ３を有する状態から、下方に向かうにつれて幅方向寸法Ｌ３が増加する形態をとることも可能である。
【００５０】
このように、オーバーフロー溝３が開口する上端面２と第一斜面９との間に、上端面２と第一斜面９とを接続する接続面４２を設けることによって、溶融ガラスＧｍの第一斜面９上への流入状態を調整することができる。例えば接続面４２を、下方に向かうにつれて上り勾配（第一流下面６に対する傾斜角θ３）が増加する上り勾配増加面とすることによって（図１０（ａ）及び（ｂ）を参照）、オーバーフロー溝３から溢れ出た直後の溶融ガラスＧｍはまず接続面４２のうち第一流下面６と平行ないし平行に近い勾配の領域上に流入し、次第に上り勾配となって第一斜面９上へと案内される。これにより、溶融ガラスＧｍを円滑に第一斜面９上へと案内して、溶融ガラスＧｍの流下開始時の乱れを抑制しつつ第一斜面９による引き上げ抑制作用を享受することが可能となる。
【００５１】
（本発明の第五実施形態）
なお、接続面４２は、上述した上り勾配増加面以外の形態をとることも可能である。図１１（ａ）及び（ｂ）は、本発明の第五実施形態に係る接続面４２のＸＹ断面図を示している。図１１に示すように、本実施形態に係る接続面４２は、下方に向かうにつれて幅方向寸法Ｌ４が増加する幅寸法増加面となっている。一方で、各接続面４２の第一流下面６に対する傾斜角θ４はその長手方向（ここではＺ方向）全域にわたって一定である。この場合、上り勾配となる幅方向領域が下方に向かうにつれて増加するので、オーバーフロー溝３から溢れ出た溶融ガラスＧｍを円滑に第一斜面９上へと案内することができる。
【００５２】
（本発明の第六実施形態）
図１２は、本発明の第六実施形態に係る成形体４１の正面図、図１３（ａ）及び（ｂ）は、接続面４２のＸＹ断面図を示している。図１３に示すように、本実施形態に係る接続面４２は、図１０と同様、下方に向かうにつれて上り勾配（第一流下面６に対する傾斜角θ５が増加する上り勾配増加面である。一方で、図１２に示すように、各接続面４２の幅方向寸法Ｌ５はその長手方向全域にわたって一定であり、第一斜面９の幅方向寸法Ｌ１に等しい。このように接続面４２の形状を定めることによって、溶融ガラスＧｍの流下開始時の乱れを効果的に抑制しつつ、第一斜面９による引き上げ抑制作用をさらに高めることが可能となる。
【００５３】
（本発明の第七実施形態）
図１４は、本発明の第七実施形態に係る成形体５１の縦断面図を示している。図１４に示すように、この成形体５１は、ガイド部８が第一斜面９と第二斜面１０とを有すると共に、第一斜面９と第二斜面１０とが、第一実施形態とは異なる形態でつながっている。すなわち、第一実施形態では、第一斜面９と第二斜面１０とが屈曲部１１（図３を参照）を介してつながっているのに対し、本実施形態では、幅方向に見た場合に凸状に湾曲した断面形状（ＹＺ断面形状）をなす凸面部５２を介してつながっている。なお、第一斜面９と第二斜面１０の高さ（第一流下面６及び第二流下面７からの法線方向離間距離）は、図１１に示すように同じであってもよいし、異なっていてもよい。
【００５４】
このように、第一流下面と第二流下面にそれぞれ第一斜面と第二斜面を設ける場合、双方の斜面同士をつなげることで、好ましくは上述のように凸状に湾曲した断面形状をなす凸面部を介してつなげることで、第一斜面上を流下する溶融ガラスを円滑に第二斜面上に導入することができる。これにより、上述した第二斜面による作用を安定的に得ることが可能となる。
【符号の説明】
【００５５】
１，２１，３１，４１，５１  成形体
２      上端面
３      オーバーフロー溝
４      流下壁
５      供給管
６      第一流下面
７      第二流下面
８      ガイド部
８ａ    ガイド面
９，２２  第一斜面
１０    第二斜面
１０ａ  幅寸法一定部
１０ｂ  幅寸法減少部
３２    垂直面
４２    勾配増加面
５２    凸面部
Ｇｍ    溶融ガラス
Ｇｍ１  引き上げ部
Ｇｍ２  溶融ガラスが不足する領域
Ｇｒ    ガラスリボン
【図１】
2019112255.tif 000003
【図２】
2019112255.tif 000004
【図３】
2019112255.tif 000005
【図４】
2019112255.tif 000006
【図５】
2019112255.tif 000007
【図６】
2019112255.tif 000008
【図７】
2019112255.tif 000009
【図８】
2019112255.tif 000010
【図９】
2019112255.tif 000011
【図１０】
2019112255.tif 000012
【図１１】
2019112255.tif 000013
【図１２】
2019112255.tif 000014
【図１３】
2019112255.tif 000015
【図１４】
2019112255.tif 000016